(57)【要約】  本発明は、ガラス基板と樹脂層とを有するガラス／樹脂積層体において、前記樹脂層は、ベンゾオキサゾール構造を有する芳香族ジアミン類と、芳香族テトラカルボン酸無水物類とを縮重合させてなるポリイミドを含み、前記ガラス基板と前記樹脂層との、２５〜３００℃における平均線膨張係数の差が−１００×１０−７〜＋１００×１０−７／℃であり、積層体の少なくとも一方の最外層が前記ガラス基板であるガラス／樹脂積層体に関する。
2011030716.tif 000002
【特許請求の範囲】
【請求項１】
ガラス基板と樹脂層とを有するガラス／樹脂積層体において、
前記樹脂層は、ベンゾオキサゾール構造を有する芳香族ジアミン類と、芳香族テトラカルボン酸無水物類とを縮重合させてなるポリイミドを含み、
前記ガラス基板と前記樹脂層との、２５〜３００℃における平均線膨張係数の差が−１００×１０−７〜＋１００×１０−７／℃であり、
積層体の少なくとも一方の最外層が前記ガラス基板であるガラス／樹脂積層体。
【請求項２】
前記ガラス基板と前記樹脂層とが直接接触している請求項１記載のガラス／樹脂積層体。
【請求項３】
前記ガラス基板及び前記樹脂層の互いに接触する側の面のうち少なくともいずれか一方の面が、表面処理されたものである請求項２記載のガラス／樹脂積層体。
【請求項４】
前記表面処理が、少なくともコロナ処理、プラズマ処理、フレーム処理、及びシランカップリング処理のいずれか１種を含む請求項３記載のガラス／樹脂積層体。
【請求項５】
前記ガラス基板と前記樹脂層とが接着剤層を介して積層されている請求項１記載のガラス／樹脂積層体。
【請求項６】
前記接着剤層が、熱可塑性ポリイミド、及び熱可塑性ポリアミドイミドから選ばれた一種以上の材料で形成される請求項５記載のガラス／樹脂積層体。
【請求項７】
前記ガラス基板は矩形状又は帯状であり、
前記ガラス基板の幅方向寸法が２０００ｍｍ以下である請求項１〜６いずれか一項記載のガラス／樹脂積層体。
【請求項８】
前記ガラス基板の厚さが０．３ｍｍ以下である請求項１〜７いずれか一項記載のガラス／樹脂積層体。
【請求項９】
前記樹脂層の厚さが０．１ｍｍ以下である請求項１〜８いずれか一項記載のガラス／樹脂積層体。
【請求項１０】
請求項１〜９いずれか一項記載のガラス／樹脂積層体を備える電子デバイス。
【請求項１１】
請求項１〜９のいずれか一項記載のガラス／樹脂積層体、支持板、ならびに剥離性表面を有する剥離性樹脂層、を有し、
前記ガラス／樹脂積層体の他方の最外層の最外面と、前記支持板の表面に固定された前記剥離性樹脂層の剥離性表面とが密着するように、前記ガラス／樹脂積層体と前記支持板とが前記剥離性樹脂層を介して積層された、ガラス基板積層体。
【請求項１２】
前記剥離性樹脂層が、少なくともアクリル樹脂、ポリオレフィン樹脂、ポリウレタン樹脂、及びシリコーン樹脂のいずれか一種を含む請求項１１記載のガラス基板積層体。
【請求項１３】
前記ガラス／樹脂積層体の厚さが５０〜４００μｍである請求項１１又は１２記載のガラス基板積層体。
【請求項１４】
前記支持板の材料が、５％加熱重量減温度が３００℃以上の材料を含む請求項１１〜１３のいずれか一項記載のガラス基板積層体。
【請求項１５】
前記支持板は、厚さが０．３ｍｍ以上であり、ガラス板、シリコンウエハ、プラスチック板、又は金属板からなる請求項１１〜１４のいずれか一項記載のガラス基板積層体。
【請求項１６】
請求項１１〜１５のいずれか一項記載のガラス基板積層体の製造方法であって、
前記支持板上に前記剥離性樹脂層を形成し固定する剥離性樹脂層形成工程と、
前記ガラス／樹脂積層体の他方の最外層の最外面と、前記剥離性樹脂層の剥離性表面とを密着する密着工程とを備える、ガラス基板積層体の製造方法。
【請求項１７】
請求項１１〜１５のいずれか一項記載のガラス基板積層体の前記ガラス基板表面上に、電子デバイスの構成部材の少なくとも一部を形成してなる、電子デバイス製造用のガラス基板積層体。
【請求項１８】
請求項１１〜１５のいずれか一項記載のガラス基板積層体の前記ガラス基板表面上に、電子デバイスの構成部材の少なくとも一部を形成し、その後、前記ガラス／樹脂積層体と前記剥離性樹脂層とを分離する、ガラス／樹脂積層体を有する電子デバイスの製造方法。
【発明の詳細な説明】
【技術分野】
【０００１】
本発明は、ガラス基板と樹脂層とを有するガラス／樹脂積層体、及びそれを用いた電子デバイスに関する。
【背景技術】
【０００２】
近年、有機ＥＬパネル、太陽電池、薄膜２次電池等の電子デバイス（電子部品）の薄型化、軽量化が進行しており、これらの電子デバイスに用いられるガラス基板の薄板化が進行している。薄板化によりガラス基板の強度が低下すると、ガラス基板のハンドリング性が悪化する。なお、ハンドリング性の観点から、ガラス基板の代わりに、樹脂基板を用いることも可能であるが、樹脂基板は、耐薬品性、耐透湿性等に問題がある。【０００３】
そこで、最近では、２枚のガラス基板（ガラスフィルム）の間に樹脂層（樹脂基板）を設けたガラス／樹脂積層体が提案されている（例えば、特許文献１参照）。このガラス／樹脂積層体は、ガラス基板と同等の耐薬品性、耐透湿性を有すると共に、樹脂基板と同等のハンドリング性（耐衝撃性、フレキシブル性）を有する。【０００４】
また、最近では、ガラス／樹脂積層体において、樹脂層として、ベンゾオキサゾール構造を有する芳香族ジアミン類と芳香族テトラカルボン酸無水物類とを縮重合させてなるポリイミドを含むフィルムを用いることが提案されている（例えば、特許文献２参照）。上記ポリイミドは、一般的なポリイミドに比較して、耐熱性が高く、ガラス基板との線膨張係数の差が小さい。
【先行技術文献】
【特許文献】
【０００５】
【特許文献１】日本国特開２００３−３９５９７号公報
【特許文献２】日本国特開２００９−６００２４号公報
【発明の概要】
【発明が解決しようとする課題】
【０００６】
しかしながら、特許文献１記載のガラス／樹脂積層体では、樹脂層の耐熱性、及び、樹脂層とガラス基板との線膨張係数の差について言及がない。樹脂層の耐熱性が十分でないと、電子デバイスの製造工程等における加熱時に樹脂層が劣化することが考えられる。また、樹脂層とガラス基板との線膨張係数の差が過大になると、加熱冷却時にガラス／樹脂積層体が激しく反ったり、ガラス基板と樹脂層とが剥離したりすることが考えられる。【０００７】
また、特許文献２記載のガラス／樹脂積層体は、プリント配線基板に適用されるものであり、ガラス基板の両側に樹脂層が積層されるので、その表面平坦性が十分ではない。このため、ガラス／樹脂積層体の表面上に電子デバイス用部材（例えば、有機ＥＬ素子）を精度良く形成することが困難である。【０００８】
本発明は、上記課題に鑑みてなされたものであって、表面平坦性及び耐熱性に優れ、加熱冷却時の反りや剥離を抑制することができるガラス／樹脂積層体を提供することを目的とする。
【課題を解決するための手段】
【０００９】
上記目的を解決するため、本発明は、ガラス基板と樹脂層とを有するガラス／樹脂積層体において、
前記樹脂層は、ベンゾオキサゾール構造を有する芳香族ジアミン類と、芳香族テトラカルボン酸無水物類とを縮重合させてなるポリイミドを含み、
前記ガラス基板と前記樹脂層との、２５〜３００℃における平均線膨張係数の差が−１００×１０−７〜＋１００×１０−７／℃であり、
積層体の少なくとも一方の最外層が前記ガラス基板であるガラス／樹脂積層体に関する。【００１０】
また、本発明は、
本発明のガラス／樹脂積層体、支持板、ならびに剥離性表面を有する剥離性樹脂層、を有し、
前記ガラス／樹脂積層体の他方の最外層の最外面と、前記支持板の表面（第１主面）に固定された前記剥離性樹脂層の剥離性表面とが密着するように、前記ガラス／樹脂積層体と前記支持板とが前記剥離性樹脂層を介して積層された、ガラス基板積層体及びその製造方法に関する。【００１１】
さらに本発明は、本発明のガラス／樹脂積層体を備える電子デバイス及びその製造方法に関する。
【発明の効果】
【００１２】
本発明によれば、表面平坦性及び耐熱性に優れ、加熱冷却時の反りや剥離を抑制することができるガラス／樹脂積層体を提供することができる。また、ガラス／樹脂積層体を、剥離性表面を有する剥離性樹脂層が固定された支持板に積層することで、ガラス／樹脂積層体のハンドリング性が向上し、従来の一般的な枚葉シートの電子デバイス製造工程に投入することが可能となる。
【図面の簡単な説明】
【００１３】
【図１】図１は、本発明に係るガラス／樹脂積層体の一実施形態を示す側面図である。
【図２】図２は、本発明に係るガラス／樹脂積層体の別の実施形態を示す側面図である。
【図３】図３は、本発明に係るガラス基板積層体の一実施形態を示す側面図である。
【図４】図４は、本発明に係るガラス基板積層体の製造方法の一実施形態を示す工程図である。
【図５】図５は、本発明に係る電子デバイスの製造方法の一実施形態を示す工程図である。
【発明を実施するための形態】
【００１４】
以下、本発明を実施するための形態について図面を参照して説明する。なお、各図面において、図を見やすくするため、ガラス／樹脂積層体の形状の比例関係を誇張して描いている。
【００１５】
図１は、本発明に係るガラス／樹脂積層体の一実施形態を示す側面図である。ガラス／樹脂積層体１０は、ガラス基板１２と樹脂層１４とが積層されたものであり、積層体の一方の最外層がガラス基板１２である。これにより、ガラス／樹脂積層体１０の表面平坦性を高めることができる。図１に示す例では、ガラス基板１２と樹脂層１４とが直接接触している。
【００１６】
先ず、ガラス基板１２について説明する。
【００１７】
ガラス基板１２は、ガラス原料を溶融し、溶融ガラスを板状に成形して得ることができる。成形方法は、一般的なものであってよく、例えばフロート法、フュージョン法、スロットダウンドロー法、リドロー法、引上げ法等が用いられる。
【００１８】
ガラス基板１２は、例えば従来知られているアルカリ金属酸化物を含有するアルカリガラス基板であってもよいし、無アルカリガラス基板であってもよく、適用される電子デバイス及びその製造工程に基づいて適宜選択されるが、熱収縮率が小さいことから、無アルカリガラス基板であることが好ましい。
【００１９】
ガラス基板１２の熱収縮率が大きいと、加熱されたガラス基板１２上に形成された電子デバイスの構成部材（例えば、有機ＥＬ素子）の冷却時の位置ずれが過大になる。熱収縮率の指標としては、ＪＩＳ  Ｒ  ３１０２−１９９５に規定されている線膨張係数が用いられる。
【００２０】
ガラス基板１２の２５〜３００℃における平均線膨張係数（以下、単に「平均線膨張係数」という）は、好ましくは０〜２００×１０−７／℃であり、より好ましくは０〜１００×１０−７／℃であり、さらに好ましくは０〜５０×１０−７／℃である。
【００２１】
ガラス基板１２の厚さは、特に限定されないが、軽量化、薄板化の観点から、好ましくは０．３ｍｍ以下であり、より好ましくは０．２ｍｍ以下であり、さらに好ましくは０．１５ｍｍ以下である。０．３ｍｍ以下の場合、ガラス基板１２に良好なフレキシブル性を与えることが可能である。０．１５ｍｍ以下の場合、ガラス基板１２をロール状に巻き取ることが可能である。また、ガラス基板１２の厚さは、ガラス基板１２の製造が容易であること、ガラス基板１２の取り扱いが容易であること等の理由から、０．０２ｍｍ以上であることが好ましい。
【００２２】
ガラス基板１２の形状は、特に限定されないが、矩形状であってもよいし、帯状であってもよい。いずれの場合も、ガラス基板１２の幅方向寸法（短手方向寸法）は２０００ｍｍ以下であることが好ましい。２０００ｍｍを超えると、ガラス基板１２に積層する樹脂層１４の製造が困難になる。
【００２３】
次に、樹脂層１４について説明する。
【００２４】
樹脂層１４は、ベンゾオキサゾール構造を有する芳香族ジアミン類と、芳香族テトラカルボン酸無水物類とを縮重合させてなるポリイミドを含む。好ましくは、樹脂層１４は、上記ポリイミドのみからなる。上述の「縮重合」は、例えば、まず、溶媒中でジアミン類とテトラカルボン酸無水物類とを開環重付加反応に供してポリアミド酸溶液を得て、次いで、このポリアミド酸溶液から必要に応じてグリーンフィルムなどを成形した後に脱水縮合（イミド化）することによりなされる。
【００２５】
＜芳香族ジアミン類＞
本実施形態で用いられるベンゾオキサゾール構造を有する芳香族ジアミン類の分子構造は、特に限定されるものではないが、合成し易さの観点から、アミノ（アミノフェニル）ベンゾオキサゾールの各異性体（例えば、下記式（１）〜式（４）で表される各化合物）が好ましい。ここで、「各異性体」とは、アミノ（アミノフェニル）ベンゾオキサゾールが有する２つのアミノ基の配位位置に応じて定められる各異性体である。これらのジアミンは、単独で用いてもよいし、二種以上を併用してもよい。
【００２６】
【化１】
2011030716.tif 000003
【００２７】
【化２】
2011030716.tif 000004
【００２８】
【化３】
2011030716.tif 000005
【００２９】
【化４】
2011030716.tif 000006
【００３０】
本実施形態では、全ジアミンのうち、３０モル％未満であれば下記に例示されるベンゾオキサゾール構造を有しないジアミン類を一種又は二種以上、併用してもよい。そのようなジアミン類としては、例えば、４，４'−ビス（３−アミノフェノキシ）ビフェニル、ビス［４−（３−アミノフェノキシ）フェニル］ケトン、ビス［４−（３−アミノフェノキシ）フェニル］スルフィド、ビス［４−（３−アミノフェノキシ）フェニル１０］スルフォン、２，２−ビス［４−（３−アミノフェノキシ）フェニル］プロパン、２，２−ビス［４−（３−アミノフェノキシ）フェニル］−１，１，１，３，３，３−ヘキサフルオロプロパン、ｍ−フェニレンジアミン、ｏ−フェニレンジアミン、ｐ−フェニレンジアミン、ｍ−アミノベンジルアミン、ｐ−アミノベンジルアミン、３，３'−ジアミノジフェニルエーテル、３，４'−ジアミノジフェニルエーテル、４，４'−ジアミノジフェニルエーテル、３，３'−ジアミノジフェニルスルフィド、３，３'−ジアミノジフェニルスルホキシド、３，４'−ジアミノジフェニルスルホキシド、４，４'−ジアミノジフェニルスルホキシド、３，３'−ジアミノジフェニルスルホン、３，４'−ジアミノジフェニルスルホン、４，４'−ジアミノジフェニルスルホン、３，３'−ジアミノベンゾフェノン、３，４'−ジアミノベンゾフェノン、４，４'−ジアミノベンゾフェノン、３，３'−ジアミノジフェニルメタン、３，４'−ジアミノジフェニルメタン、４，４'−ジアミノジフェニルメタン、ビス［４−（４−アミノフェノキシ）フェニル］メタン、１，１−ビス［４−（４−アミノフェノキシ）フェニル］エタン、１，２−ビス［４−（４−アミノフェノキシ）フェニル］エタン、１，１−ビス［４−（４−アミノフェノキシ）フェニル］プロパン、１，２−ビス［４−（４−アミノフェノキシ）フェニル］プロパン、１，３−ビス［４−（４−アミノフェノキシ）フェニル］プロパン、２，２−ビス［４−（４−アミノフェノキシ）フェニル］プロパン、１，１−ビス［４−（４−アミノフェノキシ）フェニル］ブタン、１，３−ビス［４−（４−アミノフェノキシ）フェニル］ブタン、１，４−ビス［４−（４−アミノフェノキシ）フェニル］ブタン、２，２−ビス［４−（４−アミノフェノシ）フェニル］ブタン、２，３−ビス［４−（４−アミノフェノキシ）フェニル］ブタン、２−［４−（４−アミノフェノキシ）フェニル］−２−［４−（４−アミノフェノキシ）−３−メチルフェニル］プロパン、２，２−ビス［４−（４−アミノフェノキシ）−３−メチルフェニル］プロパン、２−［４−（４−アミノフェノキシ）フェニル］−２−［４−（４−アミノフェノキシ）−３，５−ジメチルフェニル］プロパン、２，２−ビス［４−（４−アミノフェノキシ）−３，５−ジメチルフェニル］プロパン、２，２−ビス［４−（４−アミノフェノキシ）フェニル］−１，１，１，３，３，３−ヘキサフルオロプロパン、１，４−ビス（３−アミノフェノキシ）ベンゼン、１，３−ビス（３−アミノフェノキシ）ベンゼン、１，４−ビス（４−アミノフェノキシ）ベンゼン、４，４'−ビス（４−アミノフェノキシ）ビフェニル、ビス［４−（４−アミノフェノキシ）フェニル］ケトン、ビス［４−（４−アミノフェノキシ）フェニル］スルフィド、ビス［４−（４−アミノフェノキシ）フェニル］スルホキシド、ビス［４−（４−アミノフェノキシ）フェニル］スルフォン、ビス［４−（３−アミノフェノキシ）フェニル］エーテル、ビス［４−（４−アミノフェノキシ）フェニル］エーテル、１，３−ビス［４−（４−アミノフェノキシ）ベンゾイル］ベンゼン、１，３−ビス［４−（３−アミノフェノキシ）ベンゾイル］ベンゼン、１，４−ビス［４−（３−アミノフェノキシ）ベンゾイル］ベンゼン、４，４'−ビス［（３−アミノフェノキシ）ベンゾイル］ベンゼン、１，１−ビス［４−（３−アミノフェノキシ）フェニル］プロパン、１，３−ビス［４−（３−アミノフェノキシ）フェニル］プロパン、３，４'−ジアミノジフェニルスルフィド、２，２−ビス［３−（３−アミノフェノキシ）フェニル］−１，１，１，３，３，３−ヘキサフルオロプロパン、ビス［４−（３−アミノフェノキシ）フェニル］メタン、１，１−ビス［４−（３−アミノフェノキシ）フェニル］エタン、１，２−ビス［４−（３−アミノフェノキシ）フェニル］エタン、ビス［４−（３−アミノフェノキシ）フェニル］スルホキシド、４，４'−ビス［３−（４−アミノフェノキシ）ベンゾイル］ジフェニルエーテル、４，４'−ビス［３−（３−アミノフェノキシ）ベンゾイル］ジフェニルエーテル、４，４'−ビス［４−（４−アミノ−α，α−ジメチルベンジル）フェノキシ］ベンゾフェノン、４，４'−ビス［４−（４−アミノ−α，α−ジメチルベンジル）フェノキシ］ジフェニルスルホン、ビス［４−｛４−（４−アミノフェノキシ）フェノキシ｝フェニル］スルフォン、１，４−ビス［４−（４−アミノフェノキシ）フェノキシ−α，α−ジメチルベンジル］ベンゼン、１，３−ビス［４−（４−アミノフェノキシ）フェノキシ−α，α−ジメチルベンジル］ベンゼン、１，３−ビス［４−（４−アミノ−６−トリフルオロメチルフェノキシ）−α，α−ジメチルベンジル］ベンゼン、１，３−ビス［４−（４−アミノ−６−フルオロフェノキシ）−α，α−ジメチルベンジル］ベンゼン、１，３−ビス［４−（４−アミノ−６−メチルフェノキシ）−α，α−ジメチルベンジル］ベンゼン、１，３−ビス［４−（４−アミノ−６−シアノフェノキシ）−α，α−ジメチルベンジル］ベンゼン、３，３'−ジアミノ−４，４'−ジフェノキシベンゾフェノン、４，４'−ジアミノ−５，５'−ジフェノキシベンゾフェノン、３，４'−ジアミノ−４，５'−ジフェノキシベンゾフェノン、３，３'−ジアミノ−４−フェノキシベンゾフェノン、４，４'−ジアミノ−５−フェノキシベンゾフェノン、３，４'−ジアミノ−４−フェノキシベンゾフェノン、３，４'−ジアミノ−５'−フェノキシベンゾフェノン、３，３'−ジアミノ−４，４'−ジビフェノキシベンゾフェノン、４，４'−ジアミノ−５，５'−ジビフェノキシベンゾフェノン、３，４'−ジアミノ−４，５'−ジビフェノキシベンゾフェノン、３，３'−ジアミノ−４−ビフェノキシベンゾフェノン、４，４'−ジアミノ−５−ビフェノキシベンゾフェノン、３，４'−ジアミノ−４−ビフェノキシベンゾフェノン、３，４'−ジアミノ−５'−ビフェノキシベンゾフェノン、１，３−ビス（３−アミノ−４−フェノキシベンゾイル）ベンゼン、１，４−ビス（３−アミノ−４−フェノキシベンゾイル）ベンゼン、１，３−ビス（４−アミノ−５−フェノキシベンゾイル）ベンゼン、１，４−ビス（４−アミノ−５−フェノキシベンゾイル）ベンゼン、１，３−ビス（３−アミノ−４−ビフェノキシベンゾイル）ベンゼン、１，４−ビス（３−アミノ−４−ビフェノキシベンゾイル）ベンゼン、１，３−ビス（４−アミノ−５−ビフェノキシベンゾイル）ベンゼン、１，４−ビス（４−アミノ−５−ビフェノキシベンゾイル）ベンゼン、２，６−ビス［４−（４−アミノ−α，α−ジメチルベンジル）フェノキシ］ベンゾニトリルが挙げられる。さらに、上記芳香族ジアミンにおける芳香環上の水素原子の一部もしくは全てがハロゲン原子、炭素数１〜３のアルキル基又はアルコキシル基、シアノ基、水素原子の一部もしくは全部がハロゲン原子で置換された炭素数１〜３のハロゲン化アルキル基、又は水素原子の一部もしくは全部がハロゲン原子で置換された炭素数１〜３のハロゲン化アルコキシル基で置換された芳香族ジアミン等が挙げられる。
【００３１】
＜芳香族テトラカルボン酸無水物類＞
本実施形態で用いられるテトラカルボン酸無水物類は芳香族テトラカルボン酸二無水物類である。芳香族テトラカルボン酸二無水物類としては、具体的には、以下のものが挙げられる。
【００３２】
【化５】
2011030716.tif 000007
【００３３】
【化６】
2011030716.tif 000008
【００３４】
これらのテトラカルボン酸二無水物は単独で用いてもよいし、二種以上を併用してもよい。
【００３５】
本実施形態では、全テトラカルボン酸二無水物のうち、３０モル％未満であれば下記に例示される非芳香族のテトラカルボン酸二無水物類を一種又は二種以上を併用しても構わない。そのようなテトラカルボン酸二無水物としては、例えば、ブタン−１，２，３，４−テトラカルボン酸二無水物、ペンタン−１，２，４，５−テトラカルボン酸二無水物、シクロブタンテトラカルボン酸二無水物、シクロペンタン−１，２，３，４−テトラカルボン酸二無水物、シクロヘキサン−１，２，４，５−テトラカルボン酸二無水物、シクロヘキサ−１−エン−２，３，５，６−テトラカルボン酸二無水物、３−エチルシクロヘキサ−１−エン−３−（１，２），５，６−テトラカルボン酸二無水物、１−メチル−３−エチルシクロヘキサン−３−（１，２），５，６−テトラカルボン酸二無水物、１−メチル−３−エチルシクロヘキサ−１−エン−３−（１，２），５，６−テトラカルボン酸二無水物、１−エチルシクロヘキサン−１−（１，２），３，４−テトラカルボン酸二無水物、１−プロピルシクロヘキサン−１−（２，３），３，４−テトラカルボン酸二無水物、１，３−ジプロピルシクロヘキサン−１−（２，３），３−（２，３）−テトラカルボン酸二無水物、ジシクロヘキシル−３，４，３'，４'−テトラカルボン酸二無水物、ビシクロ［２．２．１］ヘプタン−２，３，５，６−テトラカルボン酸二無水物、１−プロピルシクロヘキサン−１−（２，３），３，４−テトラカルボン酸二無水物、１，３−ジプロピルシクロヘキサン−１−（２，３），３−（２，３）−テトラカルボン酸二無水物、ジシクロヘキシル−３，４，３'，４'−テトラカルボン酸二無水物、ビシクロ［２．２．１］ヘプタン−２，３，５，６−テトラカルボン酸二無水物、ビシクロ［２．２．２］オクタン−２，３，５，６−テトラカルボン酸二無水物、ビシクロ［２．２．２］オクト−７−エン−２，３，５，６−テトラカルボン酸二無水物等が挙げられる。これらのテトラカルボン酸二無水物は単独で用いてもよいし、二種以上を併用してもよい。
【００３６】
ジアミン類とテトラカルボン酸無水物類とを重合し、ポリアミド酸を得るときに用いる溶媒は、原料となるモノマー及び生成するポリアミド酸のいずれをも溶解するものであれば特に限定されないが、極性有機溶媒が好ましく、例えば、Ｎ−メチル−２−ピロリドン、Ｎ−アセチル−２−ピロリドン、Ｎ，Ｎ−ジメチルホルムアミド、Ｎ，Ｎ−ジエチルホルムアミド、Ｎ，Ｎ−ジメチルアセトアミド、ジメチルスルホキシド、ヘキサメチルホスホリックアミド、エチルセロソルブアセテート、ジエチレングリコールジメチルエーテル、スルホラン、ハロゲン化フェノール類等があげられる。これらの溶媒は、単独あるいは混合して使用することができる。溶媒の使用量は、原料となるモノマーを溶解するのに十分な量であればよく、具体的な使用量としては、モノマーを溶解した溶液に占めるモノマーの合計の質量が、通常５〜４０質量％、好ましくは１０〜３０質量％となるような量が挙げられる。
【００３７】
ポリアミド酸を得るための重合反応（以下、単に「重合反応」ともいう）の条件は従来公知の条件を適用すればよく、具体例として、有機溶媒中、０〜８０℃の温度範囲で、１０分〜３０時間連続して撹拌及び／又は混合することが挙げられる。必要により重合反応を分割したり、温度を上下させてもかまわない。この場合に、２種のモノマーの添加順序には特に制限はないが、芳香族ジアミン類の溶液中に芳香族テトラカルボン酸無水物類を添加するのが好ましい。重合反応によって得られるポリアミド酸溶液に占めるポリアミド酸の重量は、好ましくは５〜５０質量％、より好ましくは１０〜３０質量％であり、前記溶液の粘度はブルックフィールド粘度計による測定（２５℃）で、送液の安定性の点から、好ましくは１０〜２０００Ｐａ・ｓであり、より好ましくは１００〜１０００Ｐａ・ｓである。
【００３８】
重合反応中に真空脱泡することは、良質なポリアミド酸の有機溶媒溶液を製造するのに有効である。また、重合反応の前に芳香族ジアミン類に少量の末端封止剤を添加して重合を制御することを行ってもよい。末端封止剤としては、無水マレイン酸等といった炭素−炭素二重結合を有する化合物が挙げられる。無水マレイン酸を使用する場合の使用量は、芳香族ジアミン類１モル当たり好ましくは０．００１〜１．０モルである。
【００３９】
重合反応により得られるポリアミド酸溶液から、ポリイミドフィルムを形成する方法としては、ポリアミド酸溶液を支持体上に塗布して乾燥することによりグリーンフィルムを得て、次いで、グリーンフィルムを熱処理に供することでイミド化反応させる方法が挙げられる。
【００４０】
ポリアミド酸溶液を塗布する支持体は、ポリアミド酸溶液をフィルム状に成形するに足る程度の平滑性、剛性を有していればよく、表面が金属、プラスチック、ガラス、磁器などからなるドラム又はベルト状回転体などが挙げられる。中でも、支持体の表面は好ましくは金属であり、より好ましくは錆びにくく耐腐食に優れるステンレスである。支持体の表面にはＣｒ、Ｎｉ、Ｓｎなどの金属メッキを施してもよい。支持体表面は必要に応じて鏡面にしたり、あるいは梨地状に加工することができる。支持体へのポリアミド酸溶液の塗布は、スリット付き口金からの流延、押出機による押出し、スキージコーティング、リバースコーティング、ダイコーティング、アプリケータコーティング、ワイヤーバーコーティング等を含むが、これらに限られず、従来公知の溶液の塗布手段を適宜用いることができる。
【００４１】
支持体上に塗布したポリアミド酸溶液を乾燥してグリーンフィルムを得る条件は特に限定はなく、温度としては６０〜１５０℃が例示され、好ましくは８０〜１２０℃であり、乾燥時間としては、５〜１８０分間が例示され、好ましくは１０〜１２０分間、より好ましくは３０〜９０分間である。そのような条件を達する乾燥装置も従来公知のものを適用でき、熱風、熱窒素、遠赤外線、高周波誘導加熱などを挙げることができる。次いで、得られたグリーンフィルムから目的のポリイミドフィルムを得るために、イミド化反応を行わせる。一般には上記乾燥よりも高温での処理によりイミド化反応が進行して、ポリイミドフィルムを得ることができる。
【００４２】
上記イミド化反応に際しては、ポリアミド酸溶液に閉環触媒及び脱水剤を含有させておいて、上記閉環触媒及び脱水剤の作用によって当該イミド化反応を促進しても構わない。この方法では、ポリアミド酸溶液を支持体に塗布した後、イミド化反応を一部進行させて自己支持性を有するフィルムを形成した後に、加熱によってイミド化を完全に行わせることができる。
【００４３】
閉環触媒をポリアミド酸溶液に加えるタイミングは特に限定はなく、ポリアミド酸を得るための重合反応を行う前に予め加えておいてもよい。閉環触媒の具体例としては、トリメチルアミン、トリエチルアミンなどといった脂肪族第３級アミンや、イソキノリン、ピリジン、ベータピコリンなどといった複素環式第３級アミンなどが挙げられ、中でも、複素環式第３級アミンから選ばれる少なくとも一種のアミンが好ましい。ポリアミド酸１モルに対する閉環触媒の使用量は特に限定はないが、好ましくは０．５〜８モルである。
【００４４】
脱水剤をポリアミド酸溶液に加えるタイミングも特に限定はなく、ポリアミド酸を得るための重合反応を行う前に予め加えておいてもよい。脱水剤の具体例としては、無水酢酸、無水プロピオン酸、無水酪酸などといった脂肪族カルボン酸無水物や、無水安息香酸などといった芳香族カルボン酸無水物などが挙げられ、中でも、無水酢酸、無水安息香酸あるいはそれらの混合物が好ましい。また、ポリアミド酸１モルに対する脱水剤の使用量は特に限定はないが、好ましくは０．１〜４モルである。脱水剤を用いる場合には、アセチルアセトンなどといったゲル化遅延剤を併用してもよい。
【００４５】
支持体に形成されたポリイミドフィルムの前駆体（グリーンフィルム）を完全にイミド化する前に支持体から剥離してもよいし、イミド化後に剥離してもよい。
【００４６】
ポリイミドフィルムの厚さを制御するために、ポリアミド酸溶液を支持体に塗布する際の塗布量や、ポリアミド酸溶液の濃度を適宜調節し得る。
【００４７】
このような、ベンゾオキサゾール構造を有する芳香族ジアミン類と芳香族テトラカルボン酸無水物類とを縮重合させてなるポリイミドを含む樹脂層１４は、一般的なポリイミドからなる樹脂層に比較して、耐熱性が高く、且つ、平均線膨張係数が小さい。
【００４８】
樹脂層１４の平均線膨張係数は、好ましくは０〜１００×１０−７／℃であり、より好ましくは０〜５０×１０−７／℃であり、さらに好ましくは０〜３０×１０−７／℃である。上記範囲内であれば、ガラス基板１２と樹脂層１４との平均線膨張係数の差が過大にならない。
【００４９】
ガラス基板１２と樹脂層１４との平均線膨張係数の差は、好ましくは−１００×１０−７〜＋１００×１０−７／℃以下であり、より好ましくは−５０×１０−７〜＋５０×１０−７／℃以下であり、さらに好ましくは−３０×１０−７〜＋３０×１０−７／℃以下である。上記範囲内であれば、加熱冷却時にガラス基板１２と樹脂層１４との間に発生する応力を抑制することができ、反りや剥離を抑制することができる。
【００５０】
ガラス基板１２や樹脂層１４の平均線膨張係数の測定方法は実施例の欄で詳述する。樹脂層１４としてのポリイミドフィルムの平均線膨張係数は、その前駆体（ポリアミド酸）の分子量や熱処理の条件によって容易に制御し得る。また、樹脂層１４の形成においては、分子方向の乱れを抑制し、均一な構造を取るように、乾燥、イミド化工程の条件を制御する必要がある。
【００５１】
樹脂層１４の厚さは、特に限定されないが、軽量化、薄板化の観点から、好ましくは０．１ｍｍ以下である。また、樹脂層１４の厚さは、耐衝撃性の観点から、好ましくは０．０２ｍｍ以上である。
【００５２】
次に、ガラス／樹脂積層体１０の製造方法について説明する。
【００５３】
ガラス／樹脂積層体１０の製造方法は、特に限定されないが、例えば、ガラス基板１２と樹脂層１４であるポリイミドフィルムとを別々に用意してガラス基板１２とポリイミドフィルムとを熱融着等により積層する方法、ガラス基板１２上に樹脂層１４を直接形成する方法等がある。
【００５４】
前者の場合、層間の密着性を高めることを目的として、積層前に予め、ガラス基板１２及び樹脂層１４であるポリイミドフィルムの互いに接触する側の面１２ａ、１４ａのうち少なくとも一方の面に、洗浄処理及び／又は表面処理を施すことが好ましい。
【００５５】
洗浄処理は、ガラスや樹脂の洗浄に用いられる一般的な処理であってよい。例えば、ガラスの洗浄としては、超音波洗浄、セリア砥粒を用いたセリア研磨、フッ酸や硝酸等を用いた酸洗浄、アンモニアや水酸化カリウムを用いたアルカリ洗浄、界面活性剤（洗剤を含む）を用いた洗浄、紫外光やオゾンを用いた光化学洗浄、プラズマを用いた物理洗浄等がある。これらの洗浄処理は、単独で又は組み合わせて用いられる。洗浄終了後は、必要に応じて、洗浄剤が残留しないように乾燥を行う。
【００５６】
表面処理は、ガラスや樹脂の表面処理に用いられる一般的な処理であってよく、例えばコロナ処理、プラズマ処理、フレーム処理、シランカップリング処理等がある。これらの表面処理は、単独で又は組み合わせて用いられる。
【００５７】
シランカップリング剤としては、例えば、３−（メタ）アクリロキシプロピルトリメトキシシラン、３−（メタ）アクリロキシプロピルトリエトキシシラン、３−アミノプロピルトリエトキシシラン、３−メルカプトプロピルトリメトキシシラン、３−イソシアネートプロピルトリエトキシシラン、３−グリシドキシプロピルトリメトキシシラン等が挙げられる。
【００５８】
ガラス基板１２と樹脂層１４であるポリイミドフィルムとを別々に用意してガラス基板１２とポリイミドフィルムとを熱融着等により積層する方法の場合、ラミネート装置やプレス装置を用いてガラス基板１２にポリイミドフィルムを積層してもよい。これにより、ガラス基板１２とポリイミドフィルムとの密着性を高めることができる。
【００５９】
ガラス基板１２上に樹脂層１４を直接形成する方法の場合、ガラス基板１２上にポリアミド酸溶液を塗布して乾燥することによりグリーンフィルムを形成し、次いで、上記グリーンフィルムのイミド化反応と同様に、ガラス基板１２上にグリーンフィルムを形成した状態で加熱を行い、グリーンフィルムをイミド化反応させることにより樹脂層１４を形成してもよい。
【００６０】
図２は、本発明に係るガラス／樹脂積層体の別の実施形態を示す側面図である。以下、図２に示すガラス／樹脂積層体２０の構成について説明するが、図１に示すガラス／樹脂積層体１０と同一構成については、同一符号を付して説明を省略する。
【００６１】
図１に示すガラス／樹脂積層体１０は、ガラス基板１２と樹脂層１４とが直接接触している構成のものである。
【００６２】
これに対し、図２に示すガラス／樹脂積層体２０は、ガラス基板１２と樹脂層１４とが接着剤層２２を介して積層されている構成のものである。接着剤層２２の接着力によりガラス基板１２と樹脂層１４とを確実に固定することができる。
【００６３】
なお、図１に示すガラス／樹脂積層体１０では、接着剤層２２がないので、図２に示すガラス／樹脂積層体２０と比較して、耐熱性を高めることができると共に、加熱冷却時の反りや剥離を抑制することができる。
【００６４】
接着剤層２２の材料は、周知の材料を適宜用いることができるが、例えば、熱可塑性ポリアミドイミド、熱可塑性ポリイミド、熱可塑性ポリイミドシロキサン、熱可塑性ポリアミドイミドシロキサン、ポリエーテルエーテルケトン、液晶ポリマー、ポリフェニレンオキシド、エポキシ系樹脂が挙げられる。これらの材料の中でも、耐熱性の観点から、熱可塑性ポリアミドイミド、熱可塑性ポリイミドが好ましい。熱可塑性ポリアミドイミド、熱可塑性ポリイミドを主成分とする接着剤層２２は、５％加熱重量減温度が４００℃以上であり、高い耐熱性を有する。なお、本明細書において、５％加熱重量減温度とは、試料約１０ｍｇを示差熱天秤により、昇温速度１０℃／分で加熱した場合に５％の重量減少が起きる温度のことをいう。これらの材料は、単独で用いてもよいし、二種以上を併用してもよい。また、これらの材料に、有機、無機のフィラー、難燃剤などを添加してもよい。
【００６５】
接着剤層２２のガラス転移点Ｔｇは、１３０〜４００℃であることが好ましい。接着剤層２２のガラス転移点Ｔｇが１３０℃よりも低いと、電子デバイスの製造工程における加熱処理時に接着剤層２２が変形する虞がある。一方、接着剤層２２のガラス転移点Ｔｇが４００℃よりも高いと、後述の多層フィルムの形成が困難になる。より好ましいガラス転移点Ｔｇは、２４０〜４００℃である。
【００６６】
次に、ガラス／樹脂積層体２０の製造方法について説明する。
【００６７】
ガラス／樹脂積層体２０の製造方法は、特に限定されないが、例えばガラス基板１２の樹脂層１４側の面１２ａに接着剤層２２を形成した後に、接着剤層２２の樹脂層１４と接触する側の面に樹脂層１４としてのポリイミドフィルムを積層する方法、樹脂層１４と接着剤層２２とが一体化された多層フィルムの接着剤層２２のガラス基板１２と接触する側の面にガラス基板１２を積層する方法等がある。以下、接着剤層２２が熱可塑性ポリイミドからなる場合について説明する。
【００６８】
前者の場合、ガラス基板１２上に熱可塑性ポリイミドとなるポリアミド酸溶液を塗布して乾燥することにより前駆体層を形成し、次いで、前駆体層をイミド化反応させることにより接着剤層２２を形成する。
【００６９】
後者の場合、多層フィルムの形成方法としては、共押し出しによる方法、一方の層１４（２２）であるポリイミドフィルム上に他方のポリアミド酸溶液を流延してこれをイミド化する方法、一方の層１４（２２）であるポリイミドフィルムの前駆体フィルム（グリーンフィルム）上に他方の層２２（１４）であるポリイミドフィルムの前駆体フィルムを積層し共にイミド化する方法、一方の層１４（２２）であるポリイミドフィルム上に他方のポリイミドのポリアミド酸溶液をスプレーコートなどで塗布してイミド化する方法等がある。
【００７０】
両者の場合、ラミネート装置やプレス装置を用いて、ガラス基板１２／接着剤層２２／樹脂層１４を積層してもよい。これにより、密着性を高めることができる。
【００７１】
以上説明したように、本実施形態のガラス／樹脂積層体１０（２０）によれば、樹脂層１４がベンゾオキサゾール構造を有する芳香族ジアミン類と芳香族テトラカルボン酸無水物類とを縮重合させてなるポリイミドを含むので、樹脂層１４が一般的なポリイミドからなる場合に比較して、樹脂層１４の耐熱性が高く、樹脂層１４とガラス基板１２との平均線膨張係数の差が−１００×１０−７〜＋１００×１０−７／℃以内である。このため、耐熱性を高めることができると共に、加熱冷却時の反りや剥離を抑制することができる。また、少なくとも一方の最外層がガラス基板１２であるので、両方の最外層が樹脂層である場合に比較して、表面平坦性を高めることができる。その結果、ガラス／樹脂積層体１０（２０）のガラス基板１２側の表面に電子デバイスの構成部材（例えば、有機ＥＬ素子）を精度良く形成することができる。
【００７２】
なお、図１、図２に示す実施形態では、ガラス／樹脂積層体の一方の最外層がガラス基板１２であるとしたが、本発明はこれに限定されず、両方の最外層がガラス基板であってもよい。
また、ガラス／樹脂／ガラス／樹脂や、ガラス／樹脂／ガラス／樹脂／ガラスのように、ガラスと樹脂層が交互に複数積層されたガラス／樹脂積層体であってもよい。この場合、ガラスと樹脂層の繰り返し回数は特に限定されない。また、ガラスと樹脂層を交互に複数積層したガラス／樹脂積層体を製造する方法は特に限定されない。例えば、複数のガラスと複数のポリイミドフィルムとを交互に重ねて熱融着する方法、もしくは接着剤層を介して積層する方法、複数のガラスの間に複数のグリーンフィルムを形成した後、加熱によりイミド化反応を行う方法、これらを組み合わせた方法、などの方法で、ガラス／樹脂積層体を製造することができる。
【００７３】
このようにして得られたガラス／樹脂積層体１０（２０）は、直接トップエミッション型の有機ＥＬパネル、太陽電池、薄膜２次電池等の電子デバイスに好適に用いられる。
【００７４】
次に、ガラス／樹脂積層体１０（２０）を用いた有機ＥＬパネル（ＯＬＥＤ）の製造方法について説明する。
【００７５】
有機ＥＬパネルの製造方法は、ガラス／樹脂積層体１０（２０）のガラス基板１２上に有機ＥＬ素子を形成する工程を有する。この工程では、周知の蒸着技術、封止技術等が用いられる。有機ＥＬ素子は、一般的な構成であってよく、例えば、ガラス基板１２上に順次積層された電極層、発光層を含む有機層、透明電極層等からなる。
【００７６】
次に、ガラス／樹脂積層体１０（２０）を用いた太陽電池の製造方法について説明する。
【００７７】
太陽電池の製造方法は、ガラス／樹脂積層体１０（２０）のガラス基板１２上に太陽電池素子を形成する工程を有する。この工程では、周知のフォトリソグラフィ技術、成膜技術、蒸着技術、封止技術等が用いられる。太陽電池素子は、一般的な構成であってよく、例えば、ガラス基板１２上に順次積層された電極層、ｐ型半導体及びｎ型半導体からなる半導体層、透明電極層等により構成される。
【００７８】
次に、ガラス／樹脂積層体１０（２０）を用いた薄膜２次電池の製造方法について説明する。
【００７９】
薄膜２次電池の製造方法は、ガラス／樹脂積層体１０（２０）のガラス基板１２上に薄膜２次電池素子を形成する工程を有する。この工程では、周知のフォトリソグラフィ技術等が用いられる。薄膜２次電池素子は、一般的な構成であってよく、例えば、ガラス基板１２上に順次積層された第１集電体層、正極層、固体電解質層、負極層、第２集電体層等からなる。
【００８０】
また、得られたガラス／樹脂積層体１０（２０）が、帯状の場合はそのままロール・トゥ・ロールの製造工程において電子デバイスをそのガラス基板１２上に形成する事ができる。
【００８１】
一方、帯状のガラス／樹脂積層体１０（２０）を矩形状に切断したガラス／樹脂積層体１０（２０）、矩形状のガラス基板１２と矩形状の樹脂層１４である樹脂フィルムとを積層したガラス／樹脂積層体１０（２０）、及び、矩形状のガラス基板１２上に樹脂層１４を形成したガラス／樹脂積層体１０（２０）について、ガラス／樹脂積層体１０（２０）の厚さが薄い場合は、以下のような課題がある。
【００８２】
ガラス／樹脂積層体１０（２０）の厚さが薄い場合、ガラス／樹脂積層体１０（２０）はフレキシブル性を有するため、一般的な枚葉シートの電子デバイス製造工程に投入した際、ガラス／樹脂積層体１０（２０）が撓んでしまい、ガラス／樹脂積層体１０（２０）のガラス基板１２上に電子デバイスの構成部材を精度良く形成することができない虞がある。
【００８３】
これに対し、ガラス／樹脂積層体１０（２０）に後述の支持板を貼り付けて、ガラス基板積層体とすることで、ガラス／樹脂積層体１０（２０）が撓むのを抑制することができ、一般的な枚葉シートの電子デバイス製造工程にてガラス／樹脂積層体１０（２０）のガラス基板１２上に電子デバイスの構成部材を精度良く形成することができる。この効果は、ガラス／樹脂積層体１０（２０）の厚さが薄いほど顕著であり、特にガラス／樹脂積層体１０（２０）の厚さが４００μｍ以下の場合に顕著である。なお、ガラス／樹脂積層体１０（２０）の厚さは、ハンドリング性の観点から、５０μｍ以上であることが好ましい。
【００８４】
次に、ガラス基板積層体について説明する。
【００８５】
図３は、本発明に係るガラス基板積層体の一実施形態を示す側面図である。
【００８６】
図３に示すように、ガラス基板積層体３０は、ガラス／樹脂積層体１０、支持板３２及び剥離性表面を有する剥離性樹脂層３４（以下、「剥離性樹脂層３４」という）を有する。このガラス基板積層体３０は、矩形状であって、ガラス／樹脂積層体１０の他方の最外層の最外面と、剥離性樹脂層３４の剥離性表面とを密着したものである。なお、本明細書において、「ガラス／樹脂積層体の他方の最外層」とは、ガラス／樹脂積層体における、ガラス基板で形成される一方の最外層とは反対側の最外層を意味する。
【００８７】
なお、図３に示すガラス基板積層体３０は、剥離性樹脂層３４を介して、図１に示すガラス／樹脂積層体１０と支持板３２とを積層した構成であるが、図１に示すガラス／樹脂積層体１０に代えて、図２に示すガラス／樹脂積層体２０を用いることも当然に可能である。
【００８８】
なお、図１に示すガラス／樹脂積層体１０に代えて、両方の最外層がガラス基板であるガラス／樹脂積層体を用いた場合、ガラス／樹脂積層体の他方の最外層も、ガラス基板である。従って、この場合、ガラス基板と剥離性樹脂層３４とが密着している。
【００８９】
次に、支持板３２及び剥離性樹脂層３４について説明する。
＜支持板＞
支持板３２は、後述する剥離性樹脂層３４を介してガラス／樹脂積層体１０を支持し、ガラス／樹脂積層体１０の強度を補強するためのものであれば、特に限定されない。
【００９０】
支持板３２の材質としては特に制限されないが、工業的な入手の容易性の観点より、ガラス板、シリコンウエハ、金属板、プラスチック板等が好適な例として例示される。
【００９１】
支持板３２としてガラス板を採用する場合、その組成は、例えばアルカリ金属酸化物を含有するガラス、無アルカリガラスと同様であってよい。中でも、熱収縮率が小さいことから無アルカリガラスであることが好ましい。
【００９２】
ガラス／樹脂積層体１０と支持板３２に用いるガラスとの線膨張係数の差は、−１５０×１０−７〜＋１５０×１０−７／℃以下であることが好ましく、−１００×１０−７〜＋１００×１０−７／℃以下であることがより好ましく、−５０×１０−７〜＋５０×１０−７／℃以下であることがさらに好ましい。
【００９３】
支持板３２としてプラスチック板を採用する場合、その種類は特に制限されず、例えば、ポリエチレンテレフタレート樹脂、ポリカーボネート樹脂、ポリイミド樹脂、フッ素樹脂、ポリアミド樹脂、ポリアラミド樹脂、ポリエーテルスルホン樹脂、ポリエーテルケトン樹脂、ポリエーテルエーテルケトン樹脂、ポリエチレンナフタレート樹脂、ポリアクリル樹脂、各種液晶ポリマー樹脂、ポリシリコーン樹脂などが例示される。
【００９４】
支持板３２として金属板を採用する場合、その種類は特に制限されず、例えば、ステンレス鋼板、銅板等が例示される。
【００９５】
支持板３２の耐熱性は特に制限されないが、該支持板３２上にガラス／樹脂積層体１０を積層した上で、電子デバイスの構成部材であるＴＦＴアレイなどを形成する場合は耐熱性が高いことが好ましい。具体的には上記５％加熱重量減温度（昇温速度：１０℃／分）が３００℃以上であることが好ましい。さらに３５０℃以上であることがより好ましい。
【００９６】
この場合、耐熱性の点では上記したガラス板はどれも当てはまる。
【００９７】
耐熱性の観点から、好ましいプラスチック板としては、ポリイミド樹脂、フッ素樹脂、ポリアミド樹脂、ポリアラミド樹脂、ポリエーテルスルホン樹脂、ポリエーテルケトン樹脂、ポリエーテルエーテルケトン樹脂、ポリエチレンナフタレート樹脂、各種液晶ポリマー樹脂等が例示される。
【００９８】
支持板３２の厚さは特に限定されないが、ガラス／樹脂積層体１０の強度を補強する観点から、０．３ｍｍ以上であることが好ましい。
【００９９】
また、支持板３２の厚さは、一般的な枚葉シートの電子デバイス製造工程に投入できる厚さであることが好ましい。
【０１００】
例えば、０．１〜１．１ｍｍの厚さであることが好ましく、０．３〜０．８ｍｍであることがより好ましく、０．４〜０．７ｍｍであることがさらに好ましい。
【０１０１】
例えば、現行の電子デバイス製造工程が厚さ０．５ｍｍの基板を処理するように設計されたものであって、ガラス／樹脂積層体１０の厚さが０．１ｍｍである場合、支持板３２の厚さと剥離性樹脂層３４の厚さとの和を０．４ｍｍとする。
【０１０２】
支持板３２の厚さは、ガラス／樹脂積層体１０よりも厚いことが好ましい。
【０１０３】
上述した各種材料で構成される支持板３２の表面は、支持板３２としてガラス板を採用する場合は、研磨処理された研磨面でもよく、又は研磨処理されていない非エッチング面（生地面）であってもよい。生産性及びコストの点からは、非エッチング面（生地面）であることが好ましい。
【０１０４】
支持板３２の形状は限定されないが、矩形であることが好ましい。ここで、矩形とは、実質的に略矩形であり、周辺部の角を切り落とした（コーナーカットした）形状をも含む。
【０１０５】
支持板３２の大きさは限定されないが、例えば矩形の場合は１００〜２０００ｍｍ×１００〜２０００ｍｍであってよく、５００〜１０００ｍｍ×５００〜１０００ｍｍであることが好ましい。
【０１０６】
＜剥離性樹脂層＞
剥離性樹脂層３４は、上述した支持板３２上に固定され、ガラス／樹脂積層体１０を積層する。なお、剥離性樹脂層３４の剥離性表面は、ガラス／樹脂積層体１０の他方の最外層の最外面と密着するが、ガラス／樹脂積層体１０を容易に剥離することができる表面特性を有する。すなわち、剥離性樹脂層３４の剥離性表面は、ガラス／樹脂積層体１０の他方の最外層の最外面に対してある程度の結合力で結合して、ガラス／樹脂積層体１０の位置ずれなどを防止していると同時に、ガラス基板積層体３０からガラス／樹脂積層体１０を剥離する際には、ガラス／樹脂積層体１０を破壊することなく、容易に剥離できる程度の結合力で結合している。本発明では、この樹脂層表面の容易に剥離できる性質を剥離性という。
【０１０７】
ガラス基板積層体３０において、剥離性樹脂層３４の剥離性表面とガラス／樹脂積層体１０の他方の最外層の最外面とは粘着剤が有するような粘着力によっては付いておらず、固体分子間におけるファンデルワールス力に起因する力、すなわち、密着力によって付いていることが好ましい。
【０１０８】
一方、剥離性樹脂層３４の支持板３２表面に対する結合力は、剥離性樹脂層３４の剥離性表面のガラス／樹脂積層体１０の他方の最外層の最外面に対する結合力よりも相対的に高い。本発明では、剥離性樹脂層３４の、ガラス／樹脂積層体１０に対する結合を密着といい、支持板３２に対する結合を固定という。
【０１０９】
剥離性樹脂層３４の厚さは特に制限されない。５〜５０μｍであることが好ましく、５〜３０μｍであることがより好ましく、７〜２０μｍであることがさらに好ましい。剥離性樹脂層３４の厚さがこのような範囲であると、ガラス／樹脂積層体１０と剥離性樹脂層３４との密着が十分になるからである。また、気泡や異物が介在しても、ガラス／樹脂積層体１０のゆがみ欠陥の発生を抑制することができるからである。また、樹脂層の厚さが厚すぎると、形成するのに時間及び材料を要するため経済的ではない。
【０１１０】
なお、剥離性樹脂層３４は２層以上からなっていてもよい。この場合「剥離性樹脂層の厚さ」は全ての剥離性樹脂層３４の合計の厚さを意味するものとする。
【０１１１】
また、剥離性樹脂層３４が２層以上からなる場合は、各々の層を形成する樹脂の種類が異なってもよい。
【０１１２】
剥離性樹脂層３４は表面張力が３０ｍＮ／ｍ以下であることが好ましく、２５ｍＮ／ｍ以下であることがより好ましく、２２ｍＮ／ｍ以下であることがさらに好ましい。また、１５ｍＮ／ｍ以上であることが好ましい。このような範囲の表面張力であると、より容易にガラス／樹脂積層体１０と剥離することができ、同時にガラス／樹脂積層体１０との密着も十分になるからである。
【０１１３】
また、剥離性樹脂層３４のガラス転移点は室温（２５℃程度）よりも低い、又はガラス転移点を有しない材料からなることが好ましい。この条件を満たすことで、非粘着性の樹脂層となり、より剥離性を有し、より容易にガラス／樹脂積層体１０と剥離することができ、同時にガラス／樹脂積層体１０との密着も十分になる傾向があるからである。
【０１１４】
また、剥離性樹脂層３４は耐熱性を有していることが好ましい。例えばガラス／樹脂積層体１０のガラス基板１２上に電子デバイスの構成部材を形成する場合に、ガラス／樹脂積層体１０を電子デバイス製造工程の熱処理に供し得るからである。求められる耐熱性は、電子デバイス製造工程により異なるが、１８０℃以上が好ましく、３００℃以上が特に好ましい。
【０１１５】
また、剥離性樹脂層３４の弾性率が高すぎるとガラス／樹脂積層体１０との密着性が低くなる傾向にある。また弾性率が低すぎると剥離性が低くなる。
【０１１６】
剥離性樹脂層３４を形成する樹脂の種類は特に制限されない。例えばアクリル樹脂、ポリオレフィン樹脂、ポリウレタン樹脂及びシリコーン樹脂が挙げられる。いくつかの種類の樹脂を混合して用いることもできる。中でもシリコーン樹脂が好ましい。シリコーン樹脂は耐熱性に優れ、かつ、ガラス／樹脂積層体１０に対する剥離性に優れるためである。また、支持板３２がガラス板である場合、表面のシラノール基との縮合反応によって、支持ガラス板に固定し易いからである。シリコーン樹脂層は例えば３００〜４００℃程度で１時間程度処理しても、剥離性がほぼ劣化しない点も好ましい。
【０１１７】
また、剥離性樹脂層３４はシリコーン樹脂の中でも剥離紙用に使用されるシリコーン樹脂（硬化物）からなることが好ましい。剥離紙用シリコーン樹脂となる硬化性樹脂組成物を支持板３２の表面に硬化させて形成した剥離性樹脂層３４は、優れた剥離性を有するので好ましい。また、柔軟性が高いので、ガラス／樹脂積層体１０と剥離性樹脂層３４との間へ気泡や塵介等の異物が混入してもガラス／樹脂積層体１０のゆがみ欠陥の発生を抑制することができる。
【０１１８】
このような剥離紙用シリコーン樹脂となる硬化性シリコーンは、その硬化機構により縮合反応型シリコーン、付加反応型シリコーン、紫外線硬化型シリコーン及び電子線硬化型シリコーンに分類されるが、いずれも使用することができる。これらの中でも付加反応型シリコーンが好ましい。付加反応型シリコーンは、硬化反応のしやすさ、剥離性樹脂層３４を形成した際に剥離性の程度が良好で、耐熱性も高いからである。付加反応型シリコーンは、ビニル基などの不飽和基を有するオルガノアルケニルポリシロキサンとケイ素原子に結合した水素原子を有するオルガノハイドロジェンポリシロキサンと白金系触媒などの触媒との組み合わせからなる硬化性樹脂組成物であり、常温下でまたは加熱により硬化して硬化したシリコーン樹脂となるものである。
【０１１９】
また、剥離紙用シリコーン樹脂となる硬化性シリコーンは形態的に溶剤型、エマルジョン型及び無溶剤型があり、いずれの型も使用可能である。これらの中でも無溶剤型が好ましい。無溶剤型は、生産性、安全性、環境特性の面が優れるからである。また、樹脂層を形成する際の硬化時、すなわち、加熱硬化、紫外線硬化又は電子線硬化の時に発泡を生じる溶剤を含まないため、剥離性樹脂層３４中に気泡が残留しにくいからである。
【０１２０】
また、剥離紙用シリコーン樹脂となる硬化性シリコーンとして、具体的には市販されている商品名又は型番としてＫＮＳ−３２０Ａ，ＫＳ−８４７（いずれも信越シリコーン社製）、ＴＰＲ６７００（ＧＥ東芝シリコーン社製）、ビニルシリコーン「８５００」（荒川化学工業株式会社製）とメチルハイドロジェンポリシロキサン「１２０３１」（荒川化学工業株式会社製）との組み合わせ、ビニルシリコーン「１１３６４」（荒川化学工業株式会社製）とメチルハイドロジェンポリシロキサン「１２０３１」（荒川化学工業株式会社製）との組み合わせ、ビニルシリコーン「１１３６５」（荒川化学工業株式会社製）とメチルハイドロジェンポリシロキサン「１２０３１」（荒川化学工業株式会社製）との組み合わせ等が挙げられる。
【０１２１】
なお、ＫＮＳ−３２０Ａ、ＫＳ−８４７及びＴＰＲ６７００は、あらかじめ主剤と架橋剤とを含有している硬化性シリコーンである。
【０１２２】
また、剥離性樹脂層３４を形成するシリコーン樹脂は、シリコーン樹脂層中の成分がガラス／樹脂積層体１０に移行しにくい性質、すなわち低シリコーン移行性を有することが好ましい。
【０１２３】
次に、本実施形態のガラス基板積層体の製造方法について説明する。
【０１２４】
本実施形態のガラス基板積層体の製造方法は特に制限されないが、例えば図４に示すように、支持板３２上に剥離性樹脂層３４を形成し固定する剥離性樹脂層形成工程（ステップＳ１０）と、ガラス／樹脂積層体１０の他方の最外層の最外面と、剥離性樹脂層３４の剥離性表面とを密着する密着工程（ステップＳ１２）とを備える、ガラス基板積層体の製造方法であることが好ましい。このような製造方法を、以下では「本実施形態の製造方法」ともいう。
【０１２５】
はじめに、剥離性樹脂層形成工程（ステップＳ１０）について説明する。
【０１２６】
支持板３２上に剥離性樹脂層３４を形成する方法は、特に制限されない。例えばフィルム状の剥離性樹脂を支持板の表面に固定する方法が挙げられる。具体的には、フィルムの表面と高い固定力（高い剥離強度）を付与するために、支持板の表面に表面改質処理（プライミング処理）を行い、支持板上に固定する方法が挙げられる。例えば、シランカップリング剤のような化学的に固定力を向上させる化学的方法（プライマー処理）や、フレーム（火炎）処理のように表面活性基を増加させる物理的方法、サンドブラスト処理のように表面の粗度を増加させることにより引っかかりを増加させる機械的処理方法などが例示される。
【０１２７】
また、例えば公知の方法によって剥離性樹脂層３４となる硬化性樹脂組成物を、支持板３２上にコートする方法が挙げられる。公知の方法としてはスプレーコート法、ダイコート法、スピンコート法、ディップコート法、ロールコート法、バーコート法、スクリーン印刷法、グラビアコート法が挙げられる。このような方法の中から、樹脂組成物に種類に応じて適宜選択することができる。
【０１２８】
また、剥離性樹脂層３４となる硬化性樹脂組成物を支持板３２上にコートする場合、その塗工量は１〜１００ｇ／ｍ２であることが好ましく、５〜２０ｇ／ｍ２であることがより好ましい。
【０１２９】
例えば付加反応型シリコーンの硬化性樹脂組成物から樹脂層を形成する場合、アルケニルポリシロキサンとオルガノハイドロジェンポリシロキサンと触媒との混合物からなる硬化性樹脂組成物を、上記のスプレーコート法等の公知の方法により支持板３２上に塗工し、その後に加熱硬化させることができる。加熱硬化条件は、触媒の配合量によっても異なるが、例えば、アルケニルポリシロキサンとオルガノハイドロジェンポリシロキサンの合計量１００質量部に対して、白金系触媒を２質量部配合した場合、大気中で５０℃〜２５０℃、好ましくは１００℃〜２００℃で反応させる。また、この場合の反応時間は５〜６０分間、好ましくは１０〜３０分間とする。低シリコーン移行性を有するシリコーン樹脂層とするためには、シリコーン樹脂層中に未反応のシリコーン成分が残らないように、硬化反応をできるだけ進行させることが好ましい。上記のような反応温度及び反応時間であると、シリコーン樹脂層中に未反応のシリコーン成分がほとんど残らないようにすることができるので好ましい。上記した反応時間よりも長すぎたり、反応温度が高すぎる場合には、シリコーン樹脂の酸化分解が同時に起こり、低分子量のシリコーン成分が生成して、シリコーン移行性が高くなる可能性がある。シリコーン樹脂層中に未反応のシリコーン成分がほとんど残らないように硬化反応をできるだけ進行させることは、加熱処理後の剥離性を良好にするためにも好ましい。
【０１３０】
また、例えば剥離性樹脂層３４を、剥離紙用シリコーン樹脂となる硬化性樹脂組成物を用いて製造した場合、支持板３２上に塗工した硬化性樹脂組成物を加熱硬化してシリコーン樹脂層を形成する。硬化性樹脂組成物を加熱硬化させることによって、硬化反応の際にシリコーン樹脂が支持板３２と化学的に結合する。また、アンカー効果によってシリコーン樹脂層が支持板３２と結合する。これらの作用によって、シリコーン樹脂層が支持板３２に強固に固定される。
【０１３１】
次に、密着工程（ステップＳ１２）について説明する。
【０１３２】
密着工程は、ガラス／樹脂積層体１０の他方の最外層の最外面と、剥離性樹脂層３４の剥離性表面とを密着させる工程である。ガラス／樹脂積層体１０の他方の最外層の最外面と、剥離性樹脂層３４の剥離性表面とは、非常に近接した、相対する固体分子間におけるファンデルワールス力に起因する力、すなわち、密着力によって密着することが好ましい。この場合、支持板３２とガラス／樹脂積層体１０とを積層させた状態に保持することができる。
【０１３３】
支持板３２に固定された剥離性樹脂層３４の剥離性表面にガラス／樹脂積層体１０を積層させる方法は特に制限されない。例えば公知の方法を用いて実施することができる。例えば、常圧環境下で剥離性樹脂層３４の剥離性表面にガラス／樹脂積層体１０を重ねた後、ロールやプレスを用いて剥離性樹脂層３４とガラス／樹脂積層体１０とを圧着させる方法が挙げられる。ロールやプレスで圧着することにより剥離性樹脂層３４とガラス／樹脂積層体１０とがより密着するので好ましい。また、ロール又はプレスによる圧着により、剥離性樹脂層３４とガラス／樹脂積層体１０との間に混入している気泡が比較的容易に除去されるので好ましい。真空ラミネート法や真空プレス法により圧着すると、気泡の混入の抑制や良好な密着性の確保がより好ましく行われるのでより好ましい。真空下で圧着することにより、微小な気泡が残存した場合でも、加熱により気泡が成長することがなく、ガラス／樹脂積層体１０のゆがみ欠陥につながりにくいという利点もある。
【０１３４】
密着工程では、支持板３２上の剥離性樹脂層３４にガラス／樹脂積層体１０を積層させる際には、ガラス／樹脂積層体１０の他方の最外層の最外面及び剥離性樹脂層３４の剥離性表面を十分に洗浄し、クリーン度の高い環境で積層することが好ましい。剥離性樹脂層３４とガラス／樹脂積層体１０との間に異物が混入しても、剥離性樹脂層３４が変形するのでガラス／樹脂積層体１０の表面の平坦性に影響を与えることはないが、クリーン度が高いほどその平坦性は良好となるので好ましい。
【０１３５】
このような本実施形態の製造方法によって、ガラス基板積層体３０を製造することができる。
＜電子デバイスの製造方法＞
電子デバイスの製造方法は特に限定されないが、例えば図５に示すように、ガラス基板積層体３０のガラス基板１２の表面上に、電子デバイスの構成部材の少なくとも一部を形成する構成部材形成工程（ステップＳ２０）と、構成部材形成工程（ステップＳ２０）後に、ガラス／樹脂積層体１０と剥離性樹脂層３４とを分離する分離工程（ステップＳ２２）とを備える方法で製造することが好ましい。
【０１３６】
はじめに、構成部材形成工程（ステップＳ２０）について説明する。
【０１３７】
ガラス／樹脂積層体のガラス基板１２の表面上に、電子デバイスの構成部材の少なくとも一部を形成する方法は特に限定されず、電子デバイスの構成部材の種類に応じて従来公知の方法が実施される。
【０１３８】
例えば、ＯＬＥＤを製造する場合を例にとると、ガラス／樹脂積層体１０のガラス基板１２上に有機ＥＬ構造体を形成するための工程として、透明電極を形成する工程、ホール注入層・ホール輸送層・発光層・電子輸送層等を蒸着する工程、封止工程等の各種工程が挙げられる。これらの工程で実施される処理として、具体的には、例えば、成膜処理、蒸着処理、封止板の接着処理等が挙げられる。これらの構成部材の形成は、電子デバイスに必要な全構成部材の形成の一部であってよい。
【０１３９】
次に、分離工程（ステップＳ２２）について説明する。
【０１４０】
ガラス／樹脂積層体１０と剥離性樹脂層３４とを分離する方法は特に限定されない。具体的には、例えば、ガラス／樹脂積層体１０の他方の最外層の最外面と剥離性樹脂層３４の剥離性表面との界面に鋭利な刃物状のものを差し込み、剥離のきっかけを与えた上で、水と圧縮空気との混合流体を吹き付けることで、ガラス／樹脂積層体１０と剥離性樹脂層３４とを分離することができる。好ましくは、剥離性樹脂層３４が上側、ガラス／樹脂積層体１０が下側となるように定盤上に設置し、ガラス／樹脂積層体１０側を定盤上に真空吸着し、この状態でまず刃物をガラス／樹脂積層体１０の他方の最外層の最外面と剥離性樹脂層３４の剥離性表面との界面に刃物を侵入させる。そして、その後に剥離性樹脂層３４を複数の真空吸着パッドで吸着し、刃物を差し込んだ箇所付近から順に真空吸着パッドを上昇させる。そうすると上記界面へ空気層が形成され、その空気層が界面の全面に広がり、ガラス／樹脂積層体１０と剥離性樹脂層３４とを容易に分離することができる。
【０１４１】
以上の製造方法によって、ガラス／樹脂積層体１０のガラス基板１２上に電子デバイスの構成部材の少なくとも一部が形成された電子デバイスが得られる。上記のように、分離時のガラス基板１２上の構成部材が電子デバイスに必要な全構成部材の形成の一部である場合には、その後残りの構成部材をガラス／樹脂積層体１０のガラス基板１２上に形成して電子デバイスを製造する。
【実施例】
【０１４２】
以下に、実施例により本発明を具体的に説明するが、本発明は以下の実施例によって限定されるものではない。なお、以下の実施例における物性の評価方法は、以下の通りである。
１．ポリアミド酸の還元粘度（ηｓｐ／Ｃ）
ポリマー濃度が０．２ｇ／ｄｌとなるようにＮ−メチル−２−ピロリドンに溶解した溶液をウベローデ型の粘度管により３０℃で測定した。
２．ガラス基板１２及び樹脂層１４であるポリイミドフィルムの厚さ
マイクロメータ（ミツトヨ社製、ＭＤＣ２５Ｊ）を用いて測定した。
３．ガラス基板１２及び樹脂層１４であるポリイミドフィルムの平均線膨張係数
下記条件で伸縮率を測定し、平均線膨張係数を求めた。【０１４３】
装置名       ； ＭＡＣサイエンス社製ＴＭＡ４０００Ｓ
試料長さ     ； ２０ｍｍ
試料幅       ； ２ｍｍ
昇温開始温度 ； ２０℃
昇温終了温度 ； ３１０℃
昇温速度     ； ５℃／分
雰囲気       ； アルゴン
４．試験片の反り
試験片（５０ｍｍ×３００ｍｍ）を定盤上に載置し、定盤と試験片の長手方向中央部及び長手方向両端部との間のそれぞれの隙間の最大値を隙間ゲージにより測定した。
５．試験片の最小曲げ半径
試験片（５０ｍｍ×２００ｍｍ）を２３℃、５０％ＲＨの環境下で４８時間放置した後にステンレス鋼製の円柱体に巻き付けて屈曲させ、外観を観察して破損がないときの最小曲げ半径を測定した。
６．試験片の水蒸気透過量
水蒸気透過率測定装置（ＤＫＳＨ社製、Ｍｏｄｅｌ７００１）を用い、３８℃、９０％ＲＨの環境下で、ＡＳＴＭ  Ｅ−９６−６３Ｔに準拠した方法で測定した。【０１４４】
（実施例１）
実施例１では、試験片として、図１に示すガラス／樹脂積層体１０を製造した。【０１４５】
（ガラス基板１２の洗浄処理）
ガラス基板１２は、フロート法により得られた幅５００ｍｍ×厚さ７０μｍの無アルカリガラス基板（旭硝子社製、ＡＮ１００）を用いた。このガラス基板１２の平均線膨張係数は、３８×１０−７／℃であった。【０１４６】
このガラス基板１２の両面をＵＶ洗浄により活性化した。次いで、ガラス基板１２の両面にそれぞれ保護フィルムを積層しながら、ガラス基板１２をロール状に巻き取った。【０１４７】
（ガラス基板１２の表面処理）
ロール状に巻き取られたガラス基板１２を巻き出しながら、ガラス基板１２の両面に積層された保護フィルムを剥離し、ガラス基板１２の樹脂層１４に接触する側の面１２ａにシランカップリング処理を施した。具体的には、ガラス基板１２の樹脂層１４に接触する側の面１２ａに、３−グリシドキシプロピルトリメトキシシラン（信越シリコーン社製、ＫＢＭ−４０３）１質量％のエタノール溶液をスプレーし、次いで温風乾燥を行った。【０１４８】
（ポリアミド酸溶液の調製）
窒素導入管、温度計、攪拌棒を備えた反応容器内を窒素置換した後、５００質量部の５−アミノ−２−（ｐ−アミノフェニル）ベンゾオキサゾールを入れた。次いで、８０００質量部のＮ，Ｎ−ジメチルアセトアミドを加えて完全に溶解させてから、４８５質量部のピロメリット酸二無水物を加えて、２５℃にて４８時間攪拌すると、褐色で粘調なポリアミド酸溶液が得られた。得られた溶液の還元粘度（ηｓｐ／Ｃ）は４．０ｄｌ／ｇであった。【０１４９】
（ポリアミド酸フィルムの製造）
このポリアミド酸溶液を、ポリエチレンテレフタレートフィルム（東洋紡績社製、Ａ−４１００）の無滑剤面上にコンマコーターを用いて塗布し、１１０℃にて５分間乾燥してポリアミド酸フィルム（グリーンフィルム）を得た。【０１５０】
（樹脂層１４である耐熱性ポリイミドフィルムの製造）
このポリアミド酸フィルムを、ピンテンタで保持して、連続式の熱処理炉に通し、１５０℃にて２分間熱処理し、次いで２２０℃にて２分間熱処理し、次いで４７５℃にて４分間熱処理した後、冷却し切断して幅５００ｍｍ×厚さ３０μｍの耐熱性ポリイミドフィルムを得た。得られた耐熱性ポリイミドフィルムは、平均線膨張係数が３０×１０−７／℃であり、ガラス基板１２との平均線膨張係数との差が８×１０−７／℃であった。また、５％加熱重量減温度は、５５０℃であった。【０１５１】
（耐熱性ポリイミドフィルムの表面処理）
この耐熱性ポリイミドフィルムをロール状に巻き取った後、巻き出しながら、耐熱性ポリイミドフィルムのガラス基板１２に接触する側の面に、常圧リモートプラズマ装置（積水化学社製）を用いてプラズマを照射した。ここで処理条件は、出力３ｋｗ、窒素／空気流量比＝６００ｓｌｍ／７５０ｓｃｃｍ、搬送速度１ｍ／ｍｉｎ．とした。【０１５２】
（ガラス基板１２と樹脂層１４である耐熱性ポリイミドフィルムとの積層）
上記シランカップリング処理後のガラス基板１２、及び上記プラズマ処理後の耐熱性ポリイミドフィルムを、表面温度３１５℃の金属ローラ（直径２００ｍｍ）の間に５ｍ／分の速度で通し、図１に示すガラス／樹脂積層体１０を得た。【０１５３】
（実施例２）
実施例２では、試験片として、図２に示すガラス／樹脂積層体２０を製造した。【０１５４】
（ガラス基板１２）
ガラス基板１２は、フロート法により得られた縦５００ｍｍ×横５００ｍｍ×厚さ４５μｍの無アルカリガラス基板（旭硝子社製、ＡＮ１００）を用いた。このガラス基板１２の平均線膨張係数は、３８×１０−７／℃であった。【０１５５】
（樹脂層１４）
樹脂層１４は、実施例１と同様にして作製した縦５００ｍｍ×横５００ｍｍ×厚さ３０μｍの耐熱性ポリイミドフィルムを用いた。この耐熱性ポリイミドフィルムは、平均線膨張係数が３０×１０−７／℃であり、ガラス基板１２との平均線膨張係数との差が８×１０−７／℃であった。【０１５６】
（接着剤層２２である熱可塑性ポリイミドフィルムの製造）
窒素導入管、温度計、攪拌棒を備えた反応容器内を窒素置換した後、３６８．４質量部の４，４'−ビス（３−アミノフェノキシ）ビフェニル、５９．２４質量部の無水フタル酸、１７４．５質量部の無水ピロメリット酸、及び１７２質量部のｍ−クレゾール２を入れ、２００℃にて６時間撹拌した。この撹拌溶液にトルエンを加えた後、析出物を濾別し、さらにトルエンによる洗浄を３回行った後、窒素雰囲気下２５０℃にて６時間乾燥して、５１０質量部（収率９０．１％）のポリイミド粉を得た。【０１５７】
このポリイミド粉を、二軸押出機を用いて３８０〜４１０℃において混練、溶融して押出して造粒しペレットとした。得られたペレットを径５０ｍｍの単軸押出機（成形温度４２０℃）に供給し、Ｔダイ前部に装着した１０μｍのリーフディスクタイプのフィルターを通過させ、１１００ｍｍ幅Ｔダイより押出し、接着剤層２２である厚さ２５μｍの熱可塑性ポリイミドフィルムを得た。熱可塑性ポリイミドフィルムの５％加熱重量減温度（昇温速度：１０℃／分）は５８０℃であり、ガラス転移点Ｔｇは２７０℃であった。【０１５８】
（接着剤層２２を介した、ガラス基板１２と樹脂層１４との積層）
ガラス基板１２と、耐熱ポリイミドフィルムとの間に熱可塑性ポリイミドフィルムをセットし、加熱プレス装置により３００℃、１ＭＰａにて５分間加圧し、図２に示すガラス／樹脂積層体２０を得た。【０１５９】
（比較例１）
比較例１では、樹脂層１４として厚さ３０μｍのポリイミドフィルム（東レ・デュポン社製、カプトンＨ）を用いた以外は、実施例２と同様にして、ガラス／樹脂積層体を得た。上記ポリイミドフィルム（カプトンＨ）は、ピロメリット酸無水物とジアミノジフェニルエーテルとを縮重合してなるものであり、平均線膨張係数が２７０×１０−７／℃であり、ガラス基板１２との平均線膨張係数の差が２３２×１０−７／℃であった。【０１６０】
（比較例２）
比較例２では、試験片として、上記ポリイミドフィルム（カプトンＨ）を用いた。【０１６１】
（比較例３）
比較例３では、試験片として、厚さ１００μｍの無アルカリガラスフィルム（旭硝子社製、ＡＮ１００）を用いた。【０１６２】
各実施例、比較例についての上述の評価結果を表１にまとめる。【０１６３】
【表１】
2011030716.tif 000009
【０１６４】
表１より、実施例１及び２のガラス／樹脂積層体は、比較例１に比べて、積層後冷却する過程における反りが小さいことが分かる。また、表１より、実施例１及び２のガラス／樹脂積層体は、比較例２に比べて、耐透湿性に優れていることが分かる。また、表１より、実施例１及び２のガラス／樹脂積層体は、比較例３に比べて、フレキシブル性に優れていることが分かる。【０１６５】
（実施例３）
実施例３では、試験片として、図１に示すガラス／樹脂積層体１０を実施例１とは別の方法で製造した。【０１６６】
（ガラス基板１２の洗浄処理）
ガラス基板１２は、フロート法により得られた幅５００ｍｍ×厚さ７０μｍの無アルカリガラス基板（旭硝子社製、ＡＮ１００）を用いた。このガラス基板１２の平均線膨張係数は、３８×１０−７／℃であった。【０１６７】
このガラス基板１２の両面をＵＶ洗浄により活性化した。次いで、ガラス基板１２の両面にそれぞれ保護フィルムを積層しながら、ガラス基板１２をロール状に巻き取った。【０１６８】
（ガラス基板１２の表面処理）
ロール状に巻き取られたガラス基板１２を巻き出しながら、ガラス基板１２の両面に積層された保護フィルムを剥離し、ガラス基板１２の樹脂層１４に接触する側の面１２ａにシランカップリング処理を施した。具体的には、ガラス基板１２の樹脂層１４に接触する側の面１２ａに、３−グリシドキシプロピルトリメトキシシラン（信越シリコーン社製、ＫＢＭ−４０３）１質量％のエタノール溶液をスプレーし、次いで温風乾燥を行った。【０１６９】
（ポリアミド酸溶液の調製）
窒素導入管、温度計、攪拌棒を備えた反応容器内を窒素置換した後、５００質量部の５−アミノ−２−（ｐ−アミノフェニル）ベンゾオキサゾールを入れた。次いで、８０００質量部のＮ，Ｎ−ジメチルアセトアミドを加えて完全に溶解させてから、４８５質量部のピロメリット酸二無水物を加えて、２５℃にて４８時間攪拌すると、褐色で粘調なポリアミド酸溶液が得られた。得られた溶液の還元粘度（ηｓｐ／Ｃ）は４．０ｄｌ／ｇであった。【０１７０】
（ガラス／樹脂積層体の製造）
このポリアミド酸溶液を、上記シランカップリング処理後のガラス基板１２上にコンマコーターを用いて塗布し、連続式の熱処理炉に通し、１１０℃にて２分間熱処理し、１５０℃にて２分間熱処理し、次いで２２０℃にて２分間熱処理し、次いで４７５℃にて４分間熱処理し、図１に示すガラス／樹脂積層体１０を得た。【０１７１】
（実施例４）
初めに縦５００ｍｍ、横５００ｍｍ、板厚０．６ｍｍ、線膨張係数３８×１０−７／℃の支持ガラス板（旭硝子株式会社製、ＡＮ１００）を純水洗浄、ＵＶ洗浄して表面を清浄化し、支持板として用意した。【０１７２】
次に剥離性樹脂層を形成するための樹脂として、両末端にビニル基を有する直鎖状ジメチルポリシロキサンと、分子内にハイドロシリル基を有するメチルハイドロジェンポリシロキサンとを用いた。そして、これを白金系触媒と混合して混合物を調製し、上記支持ガラス板の第１主面上に縦４９９ｍｍ、横４９９ｍｍの大きさでダイコート装置にて塗工し（塗工量２０ｇ／ｍ２）、２１０℃にて３０分間大気中で加熱硬化して厚さ２０μｍのシリコーン樹脂層を形成し、表面にシリコーン樹脂が固定された支持ガラス板を得た。ここで、ハイドロシリル基とビニル基のモル比は０．９／１となるように、直鎖状ジメチルポリシロキサンとメチルハイドロジェンポリシロキサンとの混合比を調整した。白金系触媒は、直鎖状ジメチルポリシロキサンとメチルハイドロジェンポリシロキサンとの合計１００質量部に対して５質量部添加した。【０１７３】
次に、実施例１で得られたガラス／樹脂積層体１０を用いて、支持ガラス板表面に固定されたシリコーン樹脂層の剥離性表面とガラス／樹脂積層体１０の樹脂層１４の最外面とを、室温下、真空プレスにて両基板の重心が重なるように貼り合わせガラス基板積層体Ａ（本発明のガラス基板積層体Ａ）を得た。【０１７４】
このような実施例４に係るガラス基板積層体Ａにおいて、ガラス／樹脂積層体１０の樹脂層１４とシリコーン樹脂層の剥離性表面は、気泡を発生することなく密着しており、凸状欠点もなく平滑性も良好であった。【０１７５】
（実施例５）
本例では、実施例４で得たガラス基板積層体Ａを用いてＯＬＥＤを製造する。【０１７６】
透明電極を形成する工程、補助電極を形成する工程、ホール注入層・ホール輸送層・発光層・電子輸送層等を蒸着する工程、これらを封止する工程に供して、ガラス基板積層体Ａのガラス基板１２の表面に有機ＥＬ構造体を形成する。【０１７７】
続いて、有機ＥＬ構造体側を定盤に真空吸着させたうえで、ガラス基板積層体Ａのコーナー部のガラス／樹脂積層体１０の樹脂層１４の最外面とシリコーン樹脂層の剥離性表面との界面に、厚さ０．１ｍｍのステンレス製刃物を差し込み、ガラス／樹脂積層体１０の樹脂層１４の最外面とシリコーン樹脂の剥離性表面との剥離のきっかけを与える。そして、ガラス基板積層体Ａの支持ガラス板表面を２４個の真空吸着パッドで吸着した上で、ステンレス製刃物を差し込んだガラス基板積層体Ａのコーナー部に近い吸着パッドから順に上昇させる。その結果、定盤上に有機ＥＬ構造体が形成されたガラス／樹脂積層体１０のみを残し、シリコーン樹脂が固定された支持ガラス板を剥離することが出来る。【０１７８】
続いて、ガラス／樹脂積層体１０をレーザーカッタ又はスクライブ−ブレイク法を用いて切断し、縦４１ｍｍ×横３０ｍｍの８０個のセルに分断した後、有機ＥＬ構造体が形成されたガラス／樹脂積層体１０と対向基板とを組み立てて、モジュール形成工程を実施してＯＬＥＤを作成する。こうして得られるＯＬＥＤは、特性上問題は生じない。【０１７９】
本発明を詳細に、また特定の実施態様を参照して説明したが、本発明の精神と範囲を逸脱することなく、様々な変更や修正を加えることができることは、当業者にとって明らかである。
本出願は、２００９年９月８日出願の日本国特許出願２００９−２０７４１１に基づくものであり、その内容はここに参照として取り込まれる。
【符号の説明】
【０１８０】
１０、２０  ガラス／樹脂積層体
１２  ガラス基板
１４  樹脂層
２２  接着剤層
３０  ガラス基板積層体
３２  支持板
３４  剥離性樹脂層
【図１】
2011030716.tif 000010
【図２】
2011030716.tif 000011
【図３】
2011030716.tif 000012
【図４】
2011030716.tif 000013
【図５】
2011030716.tif 000014
【国際調査報告】
2011030716.tif 000015
2011030716.tif 000016
2011030716.tif 000017
2011030716.tif 000018